(57)【要約】パネル間、特に湿式電気集塵装置における導電性炭素複合材パネル間、の結合における導電性の結合を付与するために有用な導電性接着剤が提供される。この導電性接着剤は、耐腐食性の樹脂と該樹脂中に均一に分散された特定のカーボンブラックから製造される。【特許請求の範囲】
【請求項１】
重合後に耐腐食性及び耐熱変形性を有するポリ不飽和樹脂と、この樹脂中に均一に分散されたカーボンブラックフィラーと、を含有する導電性接着性組成物。
【請求項２】
前記ポリ不飽和樹脂がポリ不飽和ビニルエステル樹脂である請求項１に記載の組成物。
【請求項３】
前記ポリ不飽和ビニルエステル樹脂がエポキシノボラックビニルエステル樹脂である請求項２に記載の組成物。
【請求項４】
前記カーボンブラックフィラーが１０重量％から３０重量％の量で存在する請求項１に記載の組成物。
【請求項５】
前記ポリ不飽和樹脂のための少なくとも一種の架橋剤を更に含む請求項１に記載の組成物。
【請求項６】
前記架橋剤がクミルハイドロパーオキサイドである請求項５に記載の組成物。
【請求項７】
少なくとも一種の硬化促進剤を更に含む請求項１に記載の組成物。
【請求項８】
前記硬化促進剤がナフテン酸コバルトである請求項７に記載の組成物。
【請求項９】
パラフィンワックスとスチレンの溶液を更に含む請求項１に記載の組成物。
【請求項１０】
微細に分割されたカーボンブラックフィラーのペーストを、重合後に耐腐食性及び耐熱変形性を有するポリ不飽和樹脂と共に、該樹脂のための架橋剤以外の任意選択の添加剤と、高せん断力のもとに混合して、該樹脂中に該カーボンブラックフィラーと該任意選択の添加剤を十分に分散させて、均一な混合物を生成することを含む、導電性接着性組成物の製造方法。
【請求項１１】
湿式電気集塵装置における導電性炭素複合材パネルのアセンブリィのための請求項１に記載の組成物の使用。
【発明の詳細な説明】
【技術分野】
【０００１】
本発明は、炭素複合材料から作られた湿式電気集塵装置（ＷＥＳＰ）の管束のアセンブリィにおいて有用な導電性接着剤に関する。
【背景技術】
【０００２】
本譲受人に譲渡され、その開示内容が本明細書中に援用される、２０１０年９月９日に出願された係属中のＰＣＴ特許出願番号ＰＣＴ／ＣＡ２０１０／００１４０４（ＷＯ２０１１／０２９１８６）において、導電性の炭素複合材から作られた湿式電気集塵装置の管束のアセンブリィが記載されている。
【０００３】
要約すると、導電性の炭素複合材料が波形に成形されて、隣接するパネルの合わせ面の波形が炭素繊維に曝されて摩耗され、隣接する波形の片が隣接する波形部において接着されて、六角形の管束を形成し、これが外側の構造パネルに組み立てられている。
【発明の概要】
【０００４】
本発明は、隣接する波形片の隣接する波形の間に接着を完成すると共に、接着された隣接面の間に導電性を付与することに適した導電性接着剤を提供するものである。本発明の導電性接着剤は、耐腐食性及び耐熱変形性を有するポリ不飽和樹脂と、カーボンブラックフィラーとを含有する。このポリ不飽和樹脂は、使用時に、この樹脂によって接着されたエレメントと同様の耐腐食性及び耐熱変形性を有するように選択されることが好ましい。
【０００５】
そのようなポリ不飽和樹脂としては、ポリ不飽和ビニルエステル樹脂、ポリ不飽和エポキシ樹脂及びポリ不飽和ウレタンが挙げられる。本発明の導電性接着剤は、湿式電気集塵装置の管束のアセンブリィにおける隣接する波形間の接着を完成するために有用であると共に、隣接する環、重ね継ぎ、およびスカーフの結合などの他種類の結合の間で導電性の結合が必要となる他の構造物においても有用である。本発明には、導電性の炭素複合材からのＷＥＳＰのアセンブリィのための接着剤の使用が含まれる。
【０００６】
湿式電気集塵装置の管束が形成される導電性の波形材料は、温度上昇された飽和ミスト環境及び乾燥環境を含む高腐食性の運転条件のために設計された導電性のハイブリッド複合材料である。このハイブリッド複合材料は、耐腐食性、耐スパーク性及び／または耐熱性を有する。このハイブリッド複合材料は、炭素繊維と熱硬化性樹脂の混合物であり、この熱硬化性樹脂は、電気集塵装置用途を含む、コロナ電圧フラシュオーバー、スパーク、浸食、腐食および電気アークの処理が行われる用途のために開発されたものである。そのような樹脂として熱硬化性ポリビニルエステル樹脂が挙げられる。適当な材料は、更に、本譲受人に譲渡され、その開示内容が本明細書中に援用される、ＷＯ２００８／１５４７３５およびＷＯ２０１０／１０８２５６に記載されている。
【発明を実施するための形態】
【０００７】
本発明のポリ不飽和樹脂はＷＥＳＰにおいて頻繁に遭遇する腐食条件及び熱変形条件に対して耐久性を有すべきである。Ｖｉｐｅｌ  Ｆ０８５シリーズのエポキシノボラックビニルエステル樹脂を含む多数の市販のビニルエステル樹脂がこの使用に適したものとして入手可能である。これらの樹脂は耐酸性と耐塩基性を備え、かつ多くの有機溶剤に優れた耐久性を備えた化学骨格を有する。Ｖｉｐｅｌ  Ｆ０８５シリーズの樹脂は、通常、汎用のビスフェノールＡエポキシビニルエステル樹脂よりも、より高温における液体と蒸気に耐久性を有している。
【０００８】
この用途のための、他の市販の入手可能なポリ不飽和ビニルエステル樹脂としてはＡｓｈｌａｎｄ  Ｈｅｔｒｏｎ  ９７０、Ａｓｈｌａｎｄ  Ｄｕｒａｋａｎｅ  ４７０、Ｉｎｔｅｒｐｌａｓｔｉｃ  ＣｏＲＥＺＹＮ  ８７３０およびＲｅｉｃｈｈｏｌｄ  Ｄｉｏｎ  ９４８０が挙げられる。また、耐腐食性及び耐熱変形性を示すポリ不飽和エポキシ樹脂が使用可能であり、Ｅｐｏｎ  ８２８、Ｅｐｏｎ  ８１５及びＥｐｏｎ  ９５０４が挙げられる。更に、耐腐食性及び耐熱変形性を示すポリ不飽和ウレタン樹脂が使用可能であり、Ｂａｙｅｒ  Ｂａｙｐｒｅｇ  ＦおよびＢａｙｅｒ  Ｂｌｅｎｄｕｒ  ＴＰ  ＰＵ  ９０ＩＫ２８が挙げられる。
【０００９】
導電性接着剤のカーボンブラックフィラー成分は、通常、ペースト形態で添加されるが、ポリ不飽和ビニルエステル樹脂を含む組成物中にカーボンブラックの高充填を許容する成分である。そのような入手可能な市販品は、Ｐｌａｓｔｉｃｏｌｏｒｓ  ＨＣ−２１１０９である。あるいは、市販の入手可能なカーボンブラック製品として、Ｄｅｇｕｓｓａ／Ｅｖｏｎｉｋ  Ｐｒｉｎｔｅｘ  ＸＥ２およびＴｉｍｃａｌ  Ｅｎｓａｃｏ  ３５０Ｇが挙げられる。通常、この組成物中におけるカーボンブラックフィラーの含有量は、約１０重量％から約３０重量％である。
【００１０】
本発明の接着性組成物を生成するために、カーボンブラックフィラーは、架橋剤以外の他の添加剤と共にポリ不飽和ビニルエステル樹脂と高せん断力で混合され、樹脂基材中においてカーボンブラックフィラーと他の添加剤が十分かつ均一に分散されて、均一な混合物となる。
【００１１】
基材樹脂及びカーボンブラックのペーストに加えて、本発明の導電性接着剤は、ポリ不飽和ビニルエステル樹脂の硬化に役立つ多くの添加剤を含有することができる。そのような材料としては、クミルハイドロパーオキサイド等の主架橋剤、並びに、ナフテン酸コバルトおよびジメチルメタクリレート等の重合促進剤が挙げられる。
【００１２】
存在させてもよいプロセス添加剤としては、更にパラフィンワックスとスチレンの溶液が挙げられる。この溶液は接着性の波形が硬化する間に空気を吸蔵することを防止するように作用する。
【００１３】
ポリ不飽和ビニルエステル樹脂とカーボンブラックの均一混合物は、その成分を分離させることなく、将来の使用のために貯蔵される。表面間の接着を完成するために接着性組成物を塗布する際に、クミルハイドロパーオキサイド等の架橋剤が添加されて、そこで分散され、表面に塗布された配合物は、人手や、ローラー、ブラシ、スクイージ等の任意の都合の良い手段によって、互いに接着され、ポリ不飽和ビニルエステル樹脂が硬化されて、互いに隣接する表面が接着される。そのような時間依存型触媒系は、温度活性型触媒によって代替してもよい。
【実施例】
【００１４】
実施例
【００１５】
この実施例は、本発明によって提供される接着性組成物を説明するものである。
【００１６】
次の成分から配合物を調製した。
１００ｐｈｒのＡＯＣ  Ｖｉｐｅｌ−Ｆ０８５−ＡＳＡ−ＤＯ、
１５ｐｈｒのＰｌａｓｔｉｃｏｌｏｒｓ  ＨＣ−２１１０９、
０．４ｐｈｒのナフテン酸コバルト、
０．２ｐｈｒのＤＭＡ。
【００１７】
Ｖｉｐｅｌ−Ｆ０８５樹脂に対して、ナフテン酸コバルト、ＤＭＡ及びＰｌａｓｔｉｃｏｌｏｒｓ  ＨＣ−２１１０９を添加し、この組成物を多羽根インペラーを用いて２０分間混合した。混合中、インペラーを連続的に上昇・下降させて、ポケット部の材料の過熱を防止した。混合操作中、組成物の温度は３０℃未満に維持された。
【００１８】
この組成物を用いた際、２．０ｐｈｒのＮＯＶＯＸ  ＣＨＰ（クミルハイドロパーオキサイド）を添加した。
【００１９】
開示の概要
本開示を纏めると、本発明は、導電性炭素複合材から形成された湿式電気集塵装置の管束のエレメントを接着するために有用な導電性接着剤を提供するものである。本発明の範囲内であれば、改良物も可能である。
【手続補正書】
【提出日】平成25年1月29日(2013.1.29)
【手続補正１】
【補正対象書類名】特許請求の範囲
【補正対象項目名】全文
【補正方法】変更
【補正の内容】
【特許請求の範囲】
【請求項１】
電気集塵装置における導電性炭素複合材パネルのアセンブリィのための、重合後に耐腐食性及び耐熱変形性を有するポリ不飽和樹脂とこの樹脂中に均一に分散されたカーボンブラックフィラーとを含有する導電性接着性組成物の使用。
【請求項２】
前記ポリ不飽和樹脂がポリ不飽和ビニルエステル樹脂であることを特徴とする請求項１に記載の使用。
【請求項３】
前記ポリ不飽和ビニルエステル樹脂がエポキシノボラックビニルエステル樹脂であることを特徴とする請求項２に記載の使用。
【請求項４】
前記組成物が前記カーボンブラックフィラーを１０重量％から３０重量％の量で含むことを特徴とする請求項１〜３のいずれかの一項に記載の使用。
【請求項５】
前記組成物が前記ポリ不飽和樹脂のための少なくとも一種の架橋剤を更に含むことを特徴とする請求項１〜４のいずれかの一項に記載の使用。
【請求項６】
前記架橋剤がクミルハイドロパーオキサイドであることを特徴とする請求項５に記載の使用。
【請求項７】
前記組成物が少なくとも一種の硬化促進剤を更に含むことを特徴とする請求項１〜６のいずれかの一項に記載の使用。
【請求項８】
前記硬化促進剤がナフテン酸コバルトであることを特徴とする請求項７に記載の使用。
【請求項９】
前記組成物がパラフィンワックスとスチレンの溶液を更に含むことを特徴とする請求項１〜８のいずれかの一項に記載の使用。
【請求項１０】
微細に分割されたカーボンブラックフィラーのペーストを、重合後に耐腐食性及び耐熱変形性を有するポリ不飽和樹脂と共に、該樹脂のための架橋剤以外の任意選択の添加剤と、高せん断力のもとに混合して、該樹脂中に該カーボンブラックフィラーと該任意選択の添加剤を十分に分散させて、均一な混合物を生成することを特徴とする導電性接着性組成物の製造方法。
【手続補正２】
【補正対象書類名】明細書
【補正対象項目名】０００７
【補正方法】変更
【補正の内容】
【０００７】
本発明には以下の態様が含まれる。
〔１〕  重合後に耐腐食性及び耐熱変形性を有するポリ不飽和樹脂と、この樹脂中に均一に分散されたカーボンブラックフィラーと、を含有する導電性接着性組成物。
〔２〕  前記ポリ不飽和樹脂がポリ不飽和ビニルエステル樹脂である前記〔１〕に記載の組成物。
〔３〕  前記ポリ不飽和ビニルエステル樹脂がエポキシノボラックビニルエステル樹脂である前記〔２〕に記載の組成物。
〔４〕  前記カーボンブラックフィラーが１０重量％から３０重量％の量で存在する前記〔１〕に記載の組成物。
〔５〕  前記ポリ不飽和樹脂のための少なくとも一種の架橋剤を更に含む前記〔１〕に記載の組成物。
〔６〕  前記架橋剤がクミルハイドロパーオキサイドである前記〔５〕に記載の組成物。
〔７〕  少なくとも一種の硬化促進剤を更に含む前記〔１〕に記載の組成物。
〔８〕  前記硬化促進剤がナフテン酸コバルトである前記〔７〕に記載の組成物。
〔９〕  パラフィンワックスとスチレンの溶液を更に含む前記〔１〕に記載の組成物。
〔１０〕  微細に分割されたカーボンブラックフィラーのペーストを、重合後に耐腐食性及び耐熱変形性を有するポリ不飽和樹脂と共に、該樹脂のための架橋剤以外の任意選択の添加剤と、高せん断力のもとに混合して、該樹脂中に該カーボンブラックフィラーと該任意選択の添加剤を十分に分散させて、均一な混合物を生成することを含む、導電性接着性組成物の製造方法。
〔１１〕  湿式電気集塵装置における導電性炭素複合材パネルのアセンブリィのための前記〔１〕に記載の組成物の使用。
本発明のポリ不飽和樹脂はＷＥＳＰにおいて頻繁に遭遇する腐食条件及び熱変形条件に対して耐久性を有すべきである。Ｖｉｐｅｌ  Ｆ０８５シリーズのエポキシノボラックビニルエステル樹脂を含む多数の市販のビニルエステル樹脂がこの使用に適したものとして入手可能である。これらの樹脂は耐酸性と耐塩基性を備え、かつ多くの有機溶剤に優れた耐久性を備えた化学骨格を有する。Ｖｉｐｅｌ  Ｆ０８５シリーズの樹脂は、通常、汎用のビスフェノールＡエポキシビニルエステル樹脂よりも、より高温における液体と蒸気に耐久性を有している。
【国際調査報告】
2013534691.tif 000002
2013534691.tif 000003
2013534691.tif 000004